(57)【要約】      （修正有）【課題】塵等の粉体の高い捕集性能を有するとともに、帯電を防止する導電性能を有し、かつ帯電性能の経時劣化のないろ過用フィルターエレメントを提供する。【解決手段】ポリテトラフルオロエチレン多孔質膜２に通気性基材４を積層したろ材を使用するフィルターエレメントにして、多孔質膜と通気性基材間に導電層３を介在させたろ過用フィルターエレメントにおいて、ポリテトラフルオロエチレン多孔質膜の気孔率を１０〜４９％とするとともに、通気性基材の多孔質膜側に厚さ２１〜３０μの導電性物質をスパッタリング法により通気性を確保しながら部分的に配する。【選択図】図１
0003209051.tif 000002
【実用新案登録請求の範囲】
【請求項１】
ポリテトラフルオロエチレン多孔質膜に通気性基材を積層したろ材を使用するフィルターエレメントにして、多孔質膜と通気性基材間に導電層を介在させたろ過用フィルターエレメントにおいて、ポリテトラフルオロエチレン多孔質膜の気孔率を１０〜４９％とするとともに、通気性基材の多孔質膜側に厚さ２１〜３０μの導電性物質をスパッタリング法により通気性を確保しながら部分的に配したことを特徴とするろ過用フィルターエレメント。
【請求項２】
導電性物質を通気性基材にストライプ状に配することにより通気性を確保する手段とした請求項１記載のろ過用フィルターエレメント。
【請求項３】
導電性物質を通気性基材に格子状に配することにより通気性を確保する手段とした請求項１記載のろ過用フィルターエレメント。
【考案の詳細な説明】
【技術分野】
【０００１】
本願考案は、集塵機等に使用される固気分離フィルターエレメントに関し、より詳細には帯電を防止する導電性能を有するフィルターエレメントに関する。
【背景技術】
【０００２】
集塵機等において、吸い込んだ空気より塵等の粉体（固形分）を捕集してろ過・分離するためにフィルターエレメントが使用されている。
【０００３】
この種の固気分離フィルターエレメントのろ材の素材としては、摩擦係数の低さより捕集粉体の離脱に非常に優れているポリテトラフルオロエチレン（ＰＴＦＥ）多孔質膜が多用されている。
【０００４】
【特許文献１】特開２００４−２２３３３４号公報
【特許文献２】実用新案登録第３１０８７５０号公報
【考案の概要】
【考案が解決しようとする課題】
【０００５】
しかしながら、ＰＴＦＥは誘電率が高く、帯電しやすく、帯電した静電気の減衰に長時間を必要とする。フィルターにおいては、そこを通過する物質自体が、すでにダクトとの摩擦、ガスとの摩擦等により電荷を帯びている。このような気相空間に設置される固気分離フィルターにおいては、多くの場合電荷を帯びた粉体を捕集することにより電位を上昇させ、静電気放電が発生する確率が高くなる。又これらの電荷は電磁ノイズにより、フィルターエレメント附近の電子システムの誤作動等種々の静電気トラブルを誘発する。
【０００６】
前記の現象を解消するために、フィルターを導電体のものとしたり、導電処理することは容易に想到し得る技術である。しかしながら、導電性のものを空気中又は、酸性ガス中、更に高温下にさらすと表面での酸化が進行し、又塵挨が付着することにより、導電体でも表面の非導電体化が進んで行き、導電性を長期に渡って保持することができない。
【０００７】
そこで、本願出願人は先にポリテトラフルオロエチレン多孔質膜に通気性基材を積層したろ材を使用するフィルターエレメントにおいて、多孔質膜と通気性基材間に導電層を介在させた考案を提案した（特許文献２）。
【０００８】
前記考案においては、ポリテトラフルオロエチレン多孔質膜として気孔率５０〜９５％のものを、導電性物質としてステンレス等からなる厚さ５〜２０μのものを開示している。
【０００９】
ところで、近年、ろ過用フィルターエレメントに対する塵等の粉体の捕集性能はますます厳しくなり、前記の従来技術の気孔率では対応し切れない問題が生じた。
【００１０】
この場合、ポリテトラフルオロエチレン多孔質膜の気孔率を低くすれば捕集性能は高まるが、今度は導電性能が低下するという問題を生じることとなった。
【課題を解決するための手段】
【００１１】
本願考案は以上の従来技術の問題点を解消したフィルターエレメントを提供することを目的として創作されたものであり、ポリテトラフルオロエチレン多孔質膜に通気性基材を積層したろ材を使用するフィルターエレメントにして、多孔質膜と通気性基材間に導電層を介在させたろ過用フィルターエレメントにおいて、ポリテトラフルオロエチレン多孔質膜の気孔率を１０〜４９％とするとともに、通気性基材の多孔質膜側に厚さ２１〜３０μの導電性物質をスパッタリング法により通気性を確保しながら部分的に配したことを特徴とする。
【００１２】
また、請求項２記載の考案は前記のフィルターエレメントにおいて、導電性物質を通気性基材にストライプ状に配することにより通気性を確保する手段としたことを特徴とする。
【００１３】
また、請求項３記載の考案は前記のフィルターエレメントにおいて、導電性物質を通気性基材に格子状に配することにより通気性を確保する手段としたことを特徴とする。
【考案の効果】
【００１４】
よって、本願考案のフィルターエレメントによれば、ろ材の多孔質膜と通気性基材間の導電層により導電性が付加され、静電気放電等の静電気トラブルが解消される効果を生じる。
【００１５】
また、上記の導電層はろ材表面に露出せず、多孔質膜と複合されるので、酸化や、塵挨付着が防止され、導電性を長期問保つことが可能となる。
【００１６】
一方、ポリテトラフルオロエチレン多孔質膜の気孔率を１０〜４９％としたので、より細かい塵等の粉体を捕集することが可能となり、この場合、導電性物質の厚さを２１〜３０μとしたので、導電性能の低下を防止することができる。
【００１７】
また、請求項２、３の考案によれば導電性物質を通気性基材に対しストライプ状や格子状に配するので、ごま塩状に配していた従来考案に比べ通気性の数値的な設定が容易となる。
【図面の簡単な説明】
【００１８】
【図１】本願考案のフィルターエレメントのろ材の断面図。
【図２】本願考案のフィルターエレメントの斜視図。
【図３】通気性基材と導電層の平面図。
【図４】通気性基材と導電層の異なる実施例の平面図。
【考案を実施するための最良の形態】
【００１９】
以下、本願考案の具体的実施例を添付図面に基づいて説明する。図１は本願考案のフィルターエレメントのろ材１の断面図である。図中符合１はろ材の骨材となる繊維などからなる通気性基材であり、ここでは不織布を採用している。図中符合３は導電層であり、ここではステンレス等からなる厚さ２１〜３０μの導電性物質を上記の通気性基材４の多孔質膜側にスパッタリング法により付着させている。この場合、通気性を確保するために導電性物質は通気性基材４上にストライブ状や（図３参照）、格子状に（図４参照）配される。図中符合２はポリテトラフルオロエチレン多孔質膜であり、ここでは気孔率１０〜４９％のものを採用している。
【００２０】
上記ろ材１は円筒状に折り曲げられ、金属製のエンド部材５、６間に支持される。
【００２１】
以下、本願考案のフィルターエレメントの帯電防止性能の実験結果を記す。
(1) フィルターの帯電を模擬し、正・負のイオンシャワーをフィルターに照射して強制的に帯電させた結果、本願考案のフィルターエレメントでは、金属製のエンド部材が接地されていると電位の上昇がなく０Ｖである。
(2) 同時に、同じ条件でろ材の電位上昇を試験した結果、その電位は１００Ｖ以上に上昇しない。又、静電気が連続的に発生せず、発生が一時的に停止すると、帯電した電荷が、接地されているエンド部材を通して大地に漏洩するため、電位も減衰する。尚、ろ材に帯電した電荷が大地に漏洩する緩和時間は、約１００秒である。
(3) ろ材は導電性材料であるが、その表面は絶縁物からなる樹脂で加工されているため、の表面電気抵抗率は、静電気的にも絶縁物に相当する大きな値であり、それによってろ材が帯電するため、ろ材の電位は０Ｖにならない。しかし電位は１００Ｖ以下で、放電が発生する高い電位には上昇しない。
以上のように、本願考案のフィルターは、金属製のエンド部材が接地されていると、エンド部材間は０Ｖ、ろ材では高くて１００Ｖ以下、静電気の緩和時間も約１００秒である。
又、静電気の発生が無ければ、そこに帯電した静電気が約１００秒で１／３に減衰する性能を有する。
一方、ろ材が帯電した場合も、電位が１００Ｖ以下であるため、ろ材から放電も発生せず、帯電防止の効果を有していることが確認された。
【符号の説明】
【００２２】
１        ろ材
２        ポリテトラフルオロエチレン多孔質膜
３        導電層
４        通気性基材
【図１】
0003209051.tif 000003
【図２】
0003209051.tif 000004
【図３】
0003209051.tif 000005
【図４】
0003209051.tif 000006